СПОСОБ РЕМОНТА КОРПУСНО-ЁМКОСТНОГО ОБОРУДОВАНИЯ
METHOD OF HOLLOW VOLUME EQUIPMENT REPAIR

Изобретение относится к ремонту корпусно-емкостного оборудования и может быть использовано при ремонте поврежденных резервуаров и трубопроводов с использованием клеевых полимерных композиций.
Известен способ ремонта корпусно-емкостного оборудования, заключающийся в пропитке армирующего материала, как правило, стеклоткани, клеевой полимерной композицией с последующим прижатием его к ремонтируемому участку конструкции [1 с. 110-112].
Недостатком известного способа является ограниченное время, в течение которого может быть использована полимерная клеевая композиция.
Наиболее близким техническим решением к изобретению является способ ремонта корпусно-емкостного оборудования путем пропитки армирующих слоев основой термореактивного клея, сборкой из них прокладки с последующим наложением и прижатием ее к ремонтируемой поверхности, при этом армирующие слои чередуют с листами поролона, в миделево сечение которого вводят отвердитель [2]. Принято в качестве прототипа.
Недостатком способа является пониженная прочность отремонтированной конструкции, обусловленная низкими модулем упругости и модулем сдвига поролона. Это приводит к ослабленному взаимодействию отдельных слоев армирующего материала, результатом чего является снижение прочности как собственно герметизирующей прокладки, так и прочности соединения прокладки с ремонтируемой конструкцией.
Цель изобретения - повышение прочности отремонтированной конструкции при обеспечении возможности управления началом процесса полимеризации клеевой композиции.
Поставленная цель достигается тем, что в способе ремонта корпусно-емкостного оборудования, включающем пропитку армирующих слоев полимерной клеевой композицией, прижатие их к поверхности ремонтируемой конструкции, согласно изобретению, вещество-инициатор полимеризации вводят в поры частиц аэрогеля, эти частицы вводят в основу полимерной композиции, наносят полимерную композицию на ремонтируемую конструкцию и осуществляют разрушение частиц аэрогеля и пропитку армирующего материала, прижимая слои армирующего материала к ремонтируемой конструкции.
Способ реализуется следующим образом.
Инициатор полимеризации вводят в поры частиц высокопористого материала - аэрогеля, например на основе кварца. Частицы аэрогеля вводят в основу полимерной клеевой композиции. Полимерную клеевую композицию наносят на поверхность ремонтируемой конструкции и прижимают к ней армирующий материал, например стеклоткань. При этом частицы аэрогеля разрушаются и инициатор полимеризации (отвердитель) смешивается с основой клеевой композиции. Одновременно при прижатии армирующего материала происходит его пропитка полимерной клеевой композицией. После чего полимерную клеевую композицию наносят на поверхность первого слоя армирующего материала и повторяют вышеуказанные операции до получения ремонтного покрытия требуемой толщины. После полимеризации клеевой композиции микрочастицы аэрогеля играют роль дисперсного наполнителя.
Предлагаемое техническое решение по сравнению с прототипом позволяет получать армированный полимерный материал, например стеклопластик, с механическими свойствами, близкими к свойствам традиционного армированного пластика. Микрочастицы аэрогеля, играя роль дисперсного наполнителя, повысят межслойную прочность армированного покрытия, а также повысят прочность соединения покрытия и отремонтированной конструкции. При этом, как и в прототипе, сохраняется возможность управления началом процесса полимеризации клеевой композиции.
Источники информации
1. Забела К.А., Краснов В.А., Москвич В.М., Сощенко А.Е. Безопасность пересечений трубопроводами водных преград. Под общ. ред. К.А. Забелы. - М.: ООО "Недра-Бизнесцентр", 2001. - 195 с.: ил.
2. Способ ремонта корпусно-емкостного оборудования (Патент на изобретение RU №2105022).